(57)【要約】【課題】酸化消耗が少ない膨張黒鉛成形体及びその製造方法を提供すること。【解決手段】少なくとも表層部に耐酸化性被覆層が形成されてなる膨張黒鉛成形体。耐酸化性被覆層がホウ素元素とリン元素とを含有する膨張黒鉛成形体。【選択図】　なし【特許請求の範囲】
【請求項１】
少なくとも表層部に耐酸化性被覆層が形成されてなる膨張黒鉛成形体。
【請求項２】
耐酸化性被覆層がホウ素元素とリン元素とを含有する請求項１に記載の膨張黒鉛成形体。
【請求項３】
耐酸化性被覆層中のホウ素元素の含有率が１ｍａｓｓ％以上である請求項２に記載の膨張黒鉛成形体。
【請求項４】
耐酸化性被覆層中のリン元素の含有率が０．１ｍａｓｓ％以上である請求項２に記載の膨張黒鉛成形体。
【請求項５】
耐酸化性被覆層が０．５μｍ以上形成されている請求項１乃至請求項４に記載の膨張黒鉛成形体。
【請求項６】
耐酸化性被覆層中のホウ素元素がホウ素単体、ホウ素炭化物、
ホウ素塩化物、ホウ素フッ化物、ホウ素臭化物、ホウ素ヨウ化物、ホウ素窒化物、ホウ素酸化物、ホウ素珪化物、ホウ素の有機化合物、ホウ素とリンを含む化合物のうちより選ばれる１以上の化合物に由来する請求項２乃至請求項５に記載の膨張黒鉛成形体。
【請求項７】
ホウ素元素を含有する化合物の平均粒子径が２００μｍ以下である請求項６に記載の膨張黒鉛成形体。
【請求項８】
耐酸化性被覆層中のリン元素がリン単体、リン酸化物、リン炭化物、リン塩化物、リンフッ化物、リン臭化物、リン水酸化物、リン窒化物、リンケイ素化物、有機リン化合物、リンとホウ素を含む化合物のうちから選ばれる１以上のものに由来する請求項２乃至請求項６に記載の膨張黒鉛成形体。
【請求項９】
膨張黒鉛成形体がシート状成形体である請求項１乃至請求項８に記載の膨張黒鉛成形体。
【請求項１０】
膨張黒鉛成形体にリン元素とホウ素元素を含有する溶液を接触させた後、熱処理する膨張黒鉛成形体の製造方法。
【請求項１１】
原料黒鉛にリン元素とホウ素元素を含有する溶液を接触させた後、膨張化処理し、成形する膨張黒鉛成形体の製造方法。
【請求項１２】
ホウ素元素を含有する化合物がホウ素単体、ホウ素炭化物、ホウ素塩化物、ホウ素フッ化物、ホウ素臭化物、ホウ素ヨウ化物、ホウ素窒化物
、ホウ素酸化物、ホウ素珪化物、有機ホウ素化合物、ホウ素とリンを含む化合物のうちより選ばれる１以上の化合物である請求項１０に記載の耐酸化性を有する膨張黒鉛成形体の製造方法。
【請求項１３】
ホウ素元素を含有する化合物の平均粒子径が２００μｍ以下である請求項１１または請求項１２に記載の膨張黒鉛成形体の製造方法。
【請求項１４】
リン元素を含有する物質が、リン元素が、リン単体、リン酸化物、リン炭化物、リン塩化物、リンフッ化物、リン臭化物、リン水酸化物、リン窒化物、リンケイ化物、有機リン化合物、リンとホウ素を含む化合物のうちから選ばれる１以上の化合物うちより選ばれる１以上のものである請求項１０または請求項１１に記載の耐酸化性を有する膨張黒鉛成形体の製造方法。
【請求項１５】
熱処理温度が２００℃以上である請求項１０に記載の耐酸化性を有する膨張黒鉛成形体の製造方法。
【発明の詳細な説明】
【０００１】
【発明の属する技術分野】
本発明は、耐酸化性に優れた膨張黒鉛成形体及びその製造方法に関する。
【０００２】
【従来の技術】
膨張黒鉛成形体は、天然黒鉛、キッシュ黒鉛、熱分解黒鉛等の黒鉛原料を濃硫酸、濃硝酸、過酸化水素等の強酸化剤等で処理して黒鉛層間化合物を形成し、この層間化合物が形成された黒鉛原料（酸処理黒鉛原料）を急激に加熱、例えば９５０℃以上の高温で１〜１０秒間処理して分解ガスを発生させそのガス圧により黒鉛層間を拡張して膨張黒鉛粒子を形成し、この膨張黒鉛粒子を結合材の存在下または不存在下で圧縮成形乃至ロール成形して製造される。このようにして製造された膨張黒鉛成形体は種々の優れた特性をを有し断熱材、クッション材等として使用される。また、同じくシート状にロール等で成形した膨張黒鉛シートもガスケット、パッキン、シーリングとして幅広い分野で使用されている。
【０００３】
近年、高温で使用される一般産業機器、例えば石油プラント等の産業用パッキンや自動車用ガスケットの需要が急増している。
【０００４】
上記一般産業用パッキンや自動車用排気ガスケットは、空気中（酸素含有雰囲気下）であってしかも６００℃以上の高温下で使用されるのでシート状で酸化消耗が少ない膨張黒鉛成形体が要求される。
【０００５】
出願人は、耐酸化性を向上させるために、膨張黒鉛シートにホウ酸エステル由来のホウ素成分を含有させるという技術を特公昭５７−１５０４６号で提案し、これをガスケットやパッキンとして試用したが、高温下でホウ素成分が分解・飛散してしまうという問題があった。
【０００６】
出願人は、膨張黒鉛シートに五酸化リンとリン酸塩を含有させて耐酸化性に優れた膨張黒鉛シートを製造する技術を国際公開ＷＯ０１／０５７０３　Ａ１で提案した。この提案に係る膨張黒鉛シートは約６００℃の大気中では問題なく使用できるものの、それよりも高い温度域、例えば６５０℃以上になると空気中の酸素と結合する炭素の量が増加して酸化消耗率が急激に大きくなり、７５０℃以上では全く使用できないという問題があった。
【０００７】
【発明が解決しようとする課題】
そこで、本発明は高温下、酸素含有雰囲気中でも酸化消耗が少ない膨張黒鉛成形体及びその製造方法を提供することを目的とする。
【０００８】
【課題を解決するための手段】
本発明者らは上記課題を解決するために鋭意検討を加えた結果、膨張黒鉛シート中に耐酸化性被覆処理することにより高温の酸素含有雰囲気、さらに詳しくいえば、大気中７５０℃以上でも酸化消耗が少ない膨張黒鉛成形体を製造できることを見出し本発明を完成するに至ったものである。
【０００９】
すなわち、本発明の請求項１に係る発明は、耐酸化性被覆層が形成された膨張黒鉛成形体を要旨とする。本発明に係る耐酸化性に優れた膨張黒鉛成形体について説明する。本発明でいう膨張黒鉛成形体とは、原料となる黒鉛粉末に膨張化処理を施した膨張黒鉛をロール圧延機あるいは圧縮成形機等の成形手段でシート成形したシート状黒鉛やブロック状に成形された膨張黒鉛をも包含する概念である。少なくとも表層部とは、表面近傍のみあるいは表面から芯部まで全体が耐酸化性被覆層で形成されている場合を包含する。耐酸化性とは、例えば酸素を含有する雰囲気、例えば大気中８００℃における酸化消耗率が３０ｍａｓｓ％以下であるものとする。被覆層を形成するとは、膨張黒鉛成形体の表面のさらに上に所謂被膜を形成する場合や、膨張黒鉛成形体上に前述した被膜を形成するとともに一部膨張黒鉛成形体内部に含有（含浸）させる場合、あるいは膨張黒鉛成形体のある一定の深さにのみ含有（含浸）させる場合（芯部まで含浸させる場合あり）があり、これらはすべてを被覆層という概念に含まれるものと定義する。
【００１０】
請求項２に係る発明は、耐酸化性被覆層がホウ素元素とリン元素を含有することを要旨とする。膨張黒鉛成形体にリン元素とホウ素元素の両方を含有させると、８００℃における酸化消耗率を確実に３０ｍａｓｓ％以下とすることが可能となる。リン元素のみ、あるいはホウ素元素のいずれか一方のみを含有する場合は、上記目的を達成することができない。
【００１１】
請求項３に係る発明は、耐酸化性被覆層中のホウ素元素の含有率が１ｍａｓｓ％以上であることを要旨とする。ホウ素元素の含有率が１ｍａｓｓ％未満であると、膨張黒鉛成形体に十分な耐酸化性を付与することができない。したがって
、ホウ素元素の含有率は１〜３０ｍａｓｓ％とすることがさらに好ましい。本発明でいう含有率（ｍａｓｓ％）は、膨張黒鉛シートの質量とホウ素成分を含有する物質の質量とリン元素を含有する物質の質量を全体で１００とし、そのうちの各成分の占める割合を％表示したものである。
【００１２】
請求項４に係る発明は、耐酸化性被覆層中のリン元素の含有率が０．１ｍａｓｓ％以上である耐酸化性に優れた膨張黒鉛成形体を要旨とする。リン元素の含有率が０．１ｍａｓｓ％未満であると、膨張黒鉛成形体に十分な耐酸化性を付与することができない。したがって、リン元素の含有率は０．１〜１０ｍａｓｓ％とすることがさらに好ましい。
【００１３】
請求項５に係る発明は、耐酸化被覆層が０．５μｍ以上形成されている膨張黒鉛成形体を要旨とする。被覆層が０．５μｍよりも薄いと８００℃における酸化消耗率を３０ｍａｓｓ％以下とすることができない。耐酸化性被覆層が１ｍｍよりも厚いと、例えばシート状に成形した場合に可撓性を損なうので好ましくない。したがって、上述した耐酸化性被覆層は０．５〜５００μｍとすることがさらに好ましい。
【００１４】
請求項６に係る発明は、耐酸化性被覆層中のホウ素元素がホウ素単体、ホウ素炭化物、ホウ素塩化物、ホウ素フッ化物、ホウ素臭化物、ホウ素ヨウ化物、ホウ素窒化物、ホウ素酸化物、ホウ素珪化物、有機ホウ素化合物、ホウ素とリンの化合物のうちより選ばれる１以上のものに由来する膨張黒鉛成形体を要旨とする。具体的にいえば、ホウ素、炭化ホウ素、三塩化ホウ素、三フッ化ホウ素、窒化ホウ素、ホウ珪酸等が例示できる。その中でも分解しにくい（分解温度が高い）炭化ホウ素、窒化ホウ素を使用することが耐酸化性を向上させる上でさらに好ましい。
【００１５】
請求項７に係る発明は、ホウ素元素を含有する化合物の平均粒子径が２００μｍ以下である膨張黒鉛成形体を要旨とする。平均粒子径が２００μｍよりも大きいとホウ素化合物とホウ素化合物間の隙間が大きくなるのでその部分から酸素が通過し酸化開始の起点になるので好ましくない。したがって、ホウ素元素を含有する化合物の平均粒子径は０．５〜５０μｍとすることがさらに好ましい。
【００１６】
請求項８に係る発明は、リン元素が、リン単体、リン酸化物、リン炭化物、リン塩化物、リンフッ化物、リン臭化物、リン水酸化物、リン窒化物、リンケイ化物
、有機リン化合物、ホウ素とリンの化合物のうちから選ばれる１以上の化合物に由来する膨張黒鉛成形体を要旨とする。具体的にいえば、五酸化リン、オルトリン酸、メタリン酸、ピロリン酸、ポリリン酸、重リン酸等のリン酸化物、炭化リン、三塩化リン、これらとリン化合物と他の金属あるいは非金属元素との化合物、例えば、リン酸アルミニウム、リン酸マグネシウム、リン酸カルシウム、リン酸カリウム、重リン酸アルミニウム、重リン酸マグネシウム、重リン酸カルシウム等が例示できる。その中でも分解温度が高いリン酸アルミニウム、オルトリン酸、メタリン酸を使用することが耐酸化性を向上させる上でさらに好ましい。
【００１７】
請求項９に係る発明は、膨張黒鉛成形体がシート状成形体であることを要旨とする。シートの厚みは特に限定されるものではないが、例えば０．１〜３ｍｍのものをシートという。シートの厚みが０．１ｍｍよりも薄いと十分なシートとしての強度を得ることができず、３ｍｍよりも厚いと十分な不浸透性を得ることができない。シート状の膨張黒鉛に成形することにより、各種のパッキンやガスケット等として使用することが可能となる。
【００１８】
請求項１０に係る発明は、膨張黒鉛成形体にリン元素とホウ素元素を含有する溶液を接触させた後に、熱処理する膨張黒鉛成形体の製造方法を要旨とする。具体的にいえば、膨張化処理を施した膨張黒鉛成形体に、リン元素を含有する化合物とホウ素元素を含有する化合物を、水、アルコール、アセトン等の溶媒に分散あるいは溶解した液（以下溶液という。）を膨張化黒鉛あるいは膨張黒鉛シートに噴霧、塗布等で接触させて含有させた後、熱処理することによって得られる。なお、この方法は膨張黒鉛成形体の表層部にのみ耐酸化性被覆層を形成したい場合に好適である。
【００１９】
請求項１１に係る発明は、原料黒鉛にリン元素とホウ素元素を含有する溶液を接触させた後、膨張化処理し、成形する膨張黒鉛成形体の製造方法を要旨とする。具体的にいえば、リン元素を含有する化合物とホウ素元素を含有する溶液に原料黒鉛を浸漬し、これを取り出して乾燥等を行った後、膨張化処理を行い、然る後にロール、圧縮成形機等で成形する。さらに、必要に応じてこの後に熱処理を施すことも可能である。なお、この方法は膨張黒鉛成形体の内部にまで耐酸化性を付与したい場合に好適である。
【００２０】
請求項１２に係る発明は、ホウ素元素を含有する物質がホウ素単体、ホウ素炭化物、ホウ素塩化物、ホウ素フッ化物、ホウ素臭化物、ホウ素ヨウ化物、ホウ素窒化物、ホウ素酸化物、ホウ素珪化物、有機ホウ素化合物、ホウ素とリンの化合物のうちより選ばれる１以上のものに由来する膨張黒鉛成形体を要旨とする。具体的に例示すると、ホウ素、炭化ホウ素、三塩化ホウ素、三フッ化ホウ素、窒化ホウ素、ホウ珪酸等が例示できる。その中でも分解しにくく（分解温度が高い）、且つ溶液に溶解あるいは分散させやすい炭化ホウ素、窒化ホウ素が好ましい。
【００２１】
請求項１３に係る発明は、ホウ素元素を含有する化合物の平均粒子径が２００μｍ以下である膨張黒鉛成形体の製造方法を要旨とする。ホウ素元素を含有する化合物の平均粒子径が２００μｍよりも大きくなると、溶液（水等に溶解あるいは分散）とした場合に粒子の分散性が低下するので好ましくない。平均粒子径は０．５〜５０μｍとすることがさらに好ましい。
【００２２】
請求項１４に係る発明は、リン元素を含有する物質がリン単体、リン酸化物、リン炭化物、リン塩化物、リンフッ化物、リン臭化物、リン水酸化物、リン窒化物、リンケイ素化物、有機リン化合物、リンと珪素の化合物のうちより選ばれる１以上のものである膨張黒鉛成形体の製造方法を要旨とする。具体的にいえば五酸化リン、オルトリン酸、メタリン酸、ピロリン酸、ポリリン酸、重リン酸等のリン酸化物、炭化リン、三塩化リン、これらとリン化合物と他の金属あるいは非金属元素との化合物、例えば、リン酸アルミニウム、リン酸マグネシウム、リン酸カルシウム、リン酸カリウム、重リン酸アルミニウム、重リン酸マグネシウム、重リン酸カルシウム等が例示できる。その中でも分解温度が高く、しかも水溶性に富むリン酸アルミニウム、オルトリン酸、メタリン酸を使用することがさらに好ましい。
【００２３】
請求項１５に係る発明は、熱処理温度が２００℃以上である膨張黒鉛成形体の製造方法を要旨とするものである。熱処理温度が２００℃よりも低いと、理由は定かではないが、最終的な酸化消耗率を低減させることができない。熱処理を行う雰囲気は空気中、不活性ガス雰囲気等が例示できるが特に限定されず、空気中で熱処理することが設備の簡素化あるいは経済性の面で好ましい。熱処理時の圧力も大気圧下、減圧下等が例示できるがやはり同様な理由で大気圧下で実施することが好ましい。
【００２４】
【発明の作用】
本発明に係る膨張黒鉛成形体が酸化消耗率を低減できる（耐酸化性が向上）詳細なメカニズムについては不明であるが、おそらく、リン元素とホウ素元素が熱処理により化合してリンとホウ素の化合物として生成し、それによってリン元素単独あるいはホウ素元素を単独に添加して製造した膨張黒鉛成形体に比べて一層耐酸化性が向上するものと推測される。
【００２５】
【実施例】
以下、本発明を実施例に基づき具体的に説明するが、これら実施例に限定されるものではない。
【００２６】
（実施例１）
（１）膨張化黒鉛の調製
まず、酸処理黒鉛（住金ケミカル（株）製）を１０００℃に加熱した膨張炉に投入して２００倍に膨張化処理した。この膨張化黒鉛のかさ密度は０．００３ｇ／ｃｍ３　であった。
（２）リン元素とホウ素元素含有溶液の調製
一方、平均粒子径３０μｍの炭化ホウ素（共立マテリアル（株）製）を５６ｇと、オルトリン酸（和光純薬（株）製）１４ｇとを秤量し、２００ｍｌの純水に分散させた。
（３）膨張化黒鉛の秤量
（１）で製造した膨張化黒鉛２８０ｇをプラスチックケースに入れる。
（４）ロールによる圧縮成形
膨張化させた黒鉛をロールで厚さ３ｍｍ、かさ密度０．１７ｇ／ｃｍ３　のシートに圧縮成形した。そして、これに（２）で調製した溶液２００ｍｌをスプレー機で噴霧した。
（５）熱処理条件
（４）で得られた膨張黒鉛シートを７００℃、空気中、大気圧下で熱処理し膨張黒鉛シートを製造した。その後、さらにロールで厚さ０．５ｍｍに圧延成形し、かさ密度を１．０ｇ／ｃｍ３　の膨張黒鉛シートを作製した。
【００２７】
（実施例２）
実施例１で使用した平均粒子径３０μｍの炭化ホウ素５．６ｇと、同じく実施例１で使用したオルトリン酸１．１ｇとを秤量し、純水２００ｍｌに分散させ、膨張黒鉛に噴霧するリン元素の含有量を変更した。その他の条件（１）、（３）、（４）、（５）は実施例１と同様な操作を行った。
【００２８】
（実施例３）
実施例１で使用した炭化ホウ素１１２ｇと、同じく実施例１で使用したオルトリン酸２１ｇとを秤量し、純水２００ｍｌに分散させ、膨張黒鉛に噴霧するリン元素とホウ素元素の含有量を変更した。その他の条件（１）、（３）、（４）、（５）は実施例１と同様な操作を行い膨張黒鉛シートを製造した。
【００２９】
（比較例１）
実施例１で使用した炭化ホウ素５６ｇを純水２００ｍｌに分散させた。その他の条件（１）、（３）、（４）、（５）は実施例１と同様な操作を行い膨張黒鉛シートを製造した。
【００３０】
（比較例２）
実施例１で使用したオルトリン酸２０ｇを秤量し、純水２００ｍｌに分散させた。その他の条件（１）、（３）、（４）、（５）は実施例１と同様な操作を行い膨張黒鉛シートを製造した。
【００３１】
（比較例３）
実施例１で使用した炭化ホウ素２．８ｇと実施例１で使用したオルトリン酸０．５ｇを秤量し、純水２００ｍｌに分散させた。その他の条件（１）、（３）、（４）
、（５）は実施例１と同様な操作を行い膨張黒鉛シートを製造した。
【００３２】
実施例１〜実施例３と比較例１〜比較例３で製造された膨張黒鉛シートについて下記の特性を調査した。
（１）試料５０ｇを９００℃で５０時間加熱、灰化し、灰分をＸＭＡ（エックス線マイクロアナライザー）装置でリンとホウ素の存在状況を調査した。
（２）電子顕微鏡で膨張黒鉛シート表面の被覆層の厚みを測定した。
（３）可撓性は、国際公開ＷＯ０１／０５７０３　Ａ１に示す方法で測定した。（４）上記各膨張黒鉛シートを２５×２５×０．５（ｍｍ）に加工し、８００℃で３時間、電気炉内（空気雰囲気）に放置し、電気炉に入れる前と電気炉で加熱した後の重量変化から酸化消耗率（ｍａｓｓ（％））を算出した。
上記結果を表１に示す。
【００３３】
【表１】
【００３４】
表１から実施例１〜実施例３に係る膨張黒鉛シートは可撓性等を殆ど損なうことなく、しかも８００℃における酸化消耗率は比較例に比べて格段に低いことがわかる。
【００３５】
【発明の効果】
本発明に係る膨張黒鉛成形体は８００℃以上の高温下（酸素が若干存在する）でも殆ど消耗がなく、高温における広汎な用途が期待できるので産業に寄与する効果は極めて大きい。
【表１】
2004099336.tif 000002